(57)【要約】【課題】低コストで、耐久使用時においても紙紛やトナー等の汚れが発生せず、ベルトの割れ（クラック）や放電画像等の画像不良が発生しない高品質の電子写真エンドレスベルトを提供すること。【解決手段】電子写真エンドレスベルトが熱可塑性樹脂（Ａ）と、アルキル（メタ）アクリレート樹脂（Ｂ）及びポリフルオロエチレン（Ｃ）、及び導電剤（Ｄ）を含有する熱可塑性樹脂組成物から成り、該アルキル（メタ）アクリレート樹脂（Ｂ）を０．０５〜１０質量％、ポリフルオロエチレン樹脂（Ｃ）を０．０５〜１０質量％含有する。【選択図】図１
2007033632.tif 000002
【特許請求の範囲】
【請求項１】
熱可塑性樹脂（Ａ）と、アルキル（メタ）アクリレート樹脂（Ｂ）及びポリフルオロエチレン樹脂（Ｃ）、及び導電剤（Ｄ）を含有する熱可塑性樹脂組成物から成り、該アルキル（メタ）アクリレート樹脂（Ｂ）を０．０５〜１０質量％、ポリフルオロエチレン樹脂（Ｃ）を０．０５〜１０質量％含有することを特徴とする電子写真エンドレスベルト。
【請求項２】
アルキル（メタ）アクリレート樹脂（Ｂ）とポリフルオロエチレン樹脂（Ｃ）の質量比が９５：５〜５０：５０であることを特徴とする請求項１記載の電子写真エンドレスベルト。
【請求項３】
アルキル（メタ）アクリレート樹脂（Ｂ）が炭素数５〜３０のアルキル（メタ）アクリレートの重合体であることを特徴とする請求項１又は２記載の電子写真エンドレスベルト。
【請求項４】
アルキル（メタ）アクリレート樹脂（Ｂ）とポリフルオロエチレン樹脂（Ｃ）が予め複合化されていることを特徴とする請求項１〜３の何れかに記載の電子写真エンドレスベルト。
【請求項５】
熱可塑性樹脂（Ａ）がポリアミド又はポリフッ化ビニリデンであることを特徴とする請求項１〜４の何れかに記載の電子写真エンドレスベルト。
【請求項６】
電子写真エンドレスベルトが転写搬送ベルトであることを特徴とする請求項１〜５の何れかに記載の電子写真エンドレスベルト。
【請求項７】
電子写真エンドレスベルトが中間転写ベルトであることを特徴とする請求項１〜５の何れかに記載の電子写真エンドレスベルト。
【請求項８】
請求項１〜７の何れかに記載の電子写真エンドレスベルトの製造方法であって、少なくとも以下の工程を含むことを特徴とする電子写真エンドレスベルトの製造方法。
（１）アルキル（メタ）アクリレート樹脂（Ｂ）とポリフルオロエチレンを混合複合化する工程
（２）該複合化物と熱可塑性樹脂及び導電剤を２軸押し出し機により混練することにより成形用原料を得る工程
（３）該成形用原料を、環状ダイスを有する押出し機により押し出し成形する工程
【請求項９】
請求項１〜８の何れかに記載の電子写真エンドレスベルトを有することを特徴とする電子写真装置。
【発明の詳細な説明】
【技術分野】
【０００１】
本発明は、中間転写ベルトや転写搬送ベルト等の電子写真エンドレスベルトとその製造方法及び電子写真エンドレスベルトを有する電子写真装置に関する。
【背景技術】
【０００２】
複写機やレーザービームプリンタ等の電子写真装置に用いられる、転写搬送部材や中間転写体等には、剛体のドラム形状のもの以外に、フレキシブルなエンドレスベルト（シームレスベルト）形状のもの、所謂、電子写真エンドレスベルトが使用されている。
【０００３】
近年、カラー（フルカラー等）電子写真画像形成装置の実用化が進み、転写搬送ベルトや中間転写ベルト等の需要が増加している。
【０００４】
転写搬送ベルトを用いた画像形成の方式としては、直列に配置された各色用の画像形成部（電子写真感光体・一次帯電手段・露光手段・現像手段・転写手段等を有する）において各色のトナー像をそれぞれ形成し、これらを転写材搬送ベルトによって各画像形成部に順次搬送される転写材上に順次転写することでカラー画像を形成する方式等が良く知られている。
【０００５】
又、中間転写ベルトを用いた画像形成の方式としては、１つの電子写真感光体で一次帯電・露光・現像を１色ずつ順次行い、各色のトナー像を中間転写ベルト上に順次一次転写した後、これを転写材上に一括して二次転写することでカラー画像を形成する所謂４プロセスの中間転写方式や、直列に配置された各色用の画像形成部（電子写真感光体・一次帯電手段・露光手段・現像手段・転写手段等を有する）において各色のトナー像をそれぞれ形成し、これらを中間転写ベルトに転写した後、転写材上に一括して二次転写することで画像を形成するインラインの中間転写方式等が良く知られている。
【０００６】
電子写真エンドレスベルトとしては、安価に製造でき、汎用の成形装置が使用できるといった利点から、熱可塑性樹脂を主成分とするエンドレスベルトが提案されており、例えば、特許文献１には、ポリカーボネート樹脂を用いた電子写真シームレスベルト、特許文献２には、ポリアルキレンテレフタレートを用いた電子写真エンドレスベルトが開示されている。
【０００７】
近年、電子写真画像形成装置が高機能化、高耐久化するに従い、ベルトにおいても耐久性が求められてきている。又、ランニングコストの低減化・装置の小型化を目的として、従来は交換部品として使用されることが多かったベルトユニットが本体と同等の耐久寿命で使用されるようになりつつあり、更なる高耐久性が求められてきている。
【０００８】
ところが、転写搬送ベルトや中間転写ベルトを耐久使用した場合、ベルト表面に紙紛やトナー付着、若しくは固着し、表面の粗さや電気抵抗、摩擦係数等が初期状態から変化し、転写不良を巻き起こすという問題があった。
【０００９】
又、転写搬送ベルトとして使用した場合には、紙紛やトナーが付着・固着することによって紙の搬送性が悪くなり、紙詰まりの原因となるという問題があった。
【００１０】
又、一般に、転写搬送ベルトや中間転写ベルトを使用した電子写真装置においては、ベルト上にトナー像を形成し、そのトナー像から得られる反射光濃度や位置を検知することにより、濃度検知や位置検知を行っている。そのため、耐久使用により紙紛や残トナー固着等でベルトの表面の状態が変化すると正確な濃度検知や位置検知が行えなくなり、画像不良を引き起こすという問題があった。
【００１１】
これらの問題を解決する方法として、特許文献３，４等に、ブラシや粘着ローラを用いて電子写真エンドレスベルト上の紙紛を除去させる方法が開示されている。ところが、これらの方法においては、装置の大型化やコストの上昇といった問題があった。
【００１２】
又、特許文献５にポリテトラフルオロエチレン粒子とポリテトラフルオロエチレン系共重合体を含有する電子写真エンドレスベルトが開示されている。ところが、この方法では、ポリテトラフルオロエチレン樹脂の分散不良が発生し易く、紙紛やトナー汚れに対する効果が不十分であった。
【００１３】
又、ポリテトラフルオロエチレン樹脂は表面エネルギーが低いため、熱可塑性樹脂中に分散させると、表面に偏って分布し部分的なリークサイトとなったり、表面抵抗の上昇の原因となったりし、異常放電画像等の画像不良が生じ易かった。
【００１４】
又、これらの現象は耐久使用すると特に顕著になり、耐久後半での画像不良の原因となるという問題があった。又、分散不良により充分な強度が得られず、クラックや割れといった原因となるという問題があった。
【特許文献１】特開平０３−０８９３５７号公報
【特許文献２】特開平０８−０９９３７４号公報
【特許文献３】特開平０９−１９００８７号公報
【特許文献４】特開２００２−３３２１３２号公報
【特許文献５】特開２００４−６１６９４号公報
【発明の開示】
【発明が解決しようとする課題】
【００１５】
このように、画像形成装置の高機能化、高耐久化に伴い、ベルト状転写部材として必要な要求の全てを満足できるような電子写真エンドレスベルトが望まれている。
【００１６】
そこで、本発明の目的は、低コストで、耐久使用時においても紙紛やトナー等の汚れが発生せず、ベルトの割れ（クラック）や放電画像等の画像不良が発生しない高品質の電子写真エンドレスベルトとその製造方法及び該電子写真エンドレスベルトを用いた電子写真装置を提供することである。
【課題を解決するための手段】
【００１７】
本発明者等は、斯かる目的を達成すべく鋭意検討した結果、電子写真エンドレスベルトが熱可塑性樹脂（Ａ）と、アルキル（メタ）アクリレート樹脂（Ｂ）及びポリフルオロエチレン（Ｃ）、及び導電剤（Ｄ）を含有する熱可塑性樹脂組成物から成り、該アルキル（メタ）アクリレート樹脂（Ｂ）を０．０５〜１０質量％、ポリフルオロエチレン樹脂（Ｃ）を０．０５〜１０質量％含有することにより、低コストで、耐久使用時においても紙紛やトナー等の汚れが発生せず、ベルトの割れ（クラック）や、放電画像等の画像不良が発生しないことを見出し本発明に至った。
【００１８】
本発明の範囲にすることで得られる紙紛やトナーに対する耐汚染性効果の要因としては、ポリテトラフルオロエチレン樹脂が熱可塑性樹脂中で細かくフィブリル化され、ベルト表面においても、ポリテトラフルオロエチレン樹脂のフィブリルのネットワークが密に形成されるためであると考える。
【００１９】
又、ポリテトラフルオロエチレン樹脂がフィブリル化し細かく分散されるため、熱可塑性樹脂本来の強度を維持したまま、紙紛やトナーに対する耐汚染性を維持することができると考える。
【００２０】
又、ポリテトラフルオロエチレン樹脂がフィブリル化されて、分散状態が最適化することで、ベルト表面におけるリークサイトの形成を抑制するため、又、ベルト表面抵抗の上昇を抑制するためであると考える。
【００２１】
即ち、本発明は、熱可塑性樹脂（Ａ）と、アルキル（メタ）アクリレート樹脂（Ｂ）及びポリフルオロエチレン樹脂（Ｃ）及び導電剤（Ｄ）を含有する熱可塑性樹脂組成物から成り、該アルキル（メタ）アクリレート樹脂（Ｂ）を０．０５〜１０質量％、ポリフルオロエチレン樹脂（Ｃ）を０．０５〜１０質量％含有することを特徴とする電子写真エンドレスベルトである。
【００２２】
又、本発明は、熱可塑性樹脂組成物から成る電子写真エンドレスベルトの製造方法で電子写真エンドレスベルトの製造方法であって、少なくとも以下の工程を含むことを特徴とする電子写真エンドレスベルトの製造方法である。
（１）アルキル（メタ）アクリレート樹脂（Ｂ）とポリフルオロエチレンを混合複合化する工程
（２）該複合化物と熱可塑性樹脂、導電剤を２軸押し出し機により混練することにより成形用原料を得る工程
（３）該成形用原料を、環状ダイスを有する押出し機により押し出し成形する工程
又、本発明は、上記電子写真エンドレスベルト又は上記製造方法により製造された電子写真エンドレスベルトを有する電子写真装置である。
【発明の効果】
【００２３】
本発明によれば、低コストで、耐久使用時においても紙紛やトナー等の汚れが発生せず、ベルトの割れ（クラック）や、放電画像等の画像不良が発生しない、高品質の電子写真エンドレスベルトとその製造方法及び該電子写真エンドレスベルトを有する電子写真装置を提供することができる。
【発明を実施するための最良の形態】
【００２４】
以下に、本発明の実施の形態について詳細に説明する。
【００２５】
本発明における電子写真エンドレスベルトは、熱可塑性樹脂（Ａ）と、アルキル（メタ）アクリレート樹脂（Ｂ）及びポリフルオロエチレン（Ｃ）及び導電剤（Ｄ）を含有する熱可塑性樹脂組成物から成り、該アルキル（メタ）アクリレート樹脂（Ｂ）を０．０５〜１０質量％、ポリフルオロエチレン樹脂（Ｃ）を０．０５〜１０質量％含有することを特徴とするものである。
【００２６】
本発明において、電子写真エンドレスベルトはアルキル（メタ）アクリレート樹脂（Ｂ）を０．０５〜１０質量％含有する。アルキル（メタ）アクリレート樹脂（Ｂ）を含有することで、ポリフルオロエチレン樹脂の分散が良好になる。アルキル（メタ）アクリレート樹脂（Ｂ）の含有量が０．０５質量％未満であると、ポリフルオロエチレン樹脂（Ｃ）の分散効果が不十分であり、凝集が生じ、異常放電画像等の画像不良を引き起こしたり、クラック発生の原因となったりする。又、１０質量％より多いと、アルキル（メタ）アクリレートが過剰に含有されることにより、耐屈曲性が低下や弾性率の低下等の電子写真エンドレスととして要求される機械強度を満たさなくなる。
【００２７】
又、本発明において、電子写真エンドレスベルトは、ポリフルオロエチレン樹脂（Ｃ）を０．０５〜１０質量％含有する。ポリフルオロエチレン樹脂（Ｃ）の含有量が０．０５質量％未満であると、紙紛やトナー等に対する耐汚染性が小さく、画像不良の原因となる。又、１０質量％より多いと、ポリフルオロエチレン樹脂が凝集する等して、異常放電画像の原因となったり、電子写真エンドレスベルトとして要求される機械強度を満たさなくなる。
【００２８】
本発明において、電子写真エンドレスベルトはアルキル（メタ）アクリレート樹脂（Ｂ）とポリフルオロエチレン樹脂（Ｃ）の質量比が９５：５〜５０：５０であることが好ましい。アルキル（メタ）アクリレート樹脂（Ｂ）の含有量がこの範囲外であると、ポリテトラフルオロエチレンの凝集が生じ異常放電画像の原因となる。又、紙紛やトナー等に対する耐汚染性が小さく、画像不良の原因となる。
【００２９】
本発明に用いるアルキル（メタ）アクリレート樹脂（Ｂ）としては、アクリル酸メチル樹脂、メタクリル酸メチル樹脂、アクリル酸エチル樹脂、メタクリル酸エチル樹脂、アクリル酸ブチル樹脂、メタクリル酸ブチル樹脂、アクリル酸−２−エチルヘキシル樹脂、メタクリル酸−２−エチルヘキシル樹脂、アクリル酸ドデシル樹脂、メタクリル酸ドデシル樹脂、アクリル酸トリデシル樹脂、メタクリル酸トリデシル樹脂、アクリル酸オクタデシル樹脂、メタクリル酸オクタデシル樹脂、アクリル酸シクロヘキシル樹脂、メタクリル酸シクロヘキシル樹脂等を挙げることができる。
【００３０】
これらの中でも熱可塑性樹脂組成物中でのポリフルオロエチレン樹脂の分散性の観点から、アルキル（メタ）アクリレート樹脂（Ｂ）が炭素数５〜３０のアルキル（メタ）アクリレートの重合体であることが好ましい。
【００３１】
本発明において、アルキル（メタ）アクリレート樹脂（Ｂ）とポリフルオロエチレン（Ｃ）の添加方法としては任意の方法を採用することができるが、アルキル（メタ）アクリレート樹脂（Ｂ）とポリフルオロエチレン（Ｃ）は予め混合されていることが好ましい。
【００３２】
通常のポリテトラフルオロエチレン粒子は、熱可塑性樹脂に混合する場合、凝集体となってしまい易く、熱可塑性樹脂に均一に分散させることが困難であるのに対して、アクリル（メタ）アクリレートと予め混合されたポリテトラフルオロエチレン樹脂を使用することでポリテトラフルオロエチレン樹脂のフィブリル化が生じ、熱可塑性樹脂に対する分散が容易になる。
【００３３】
混合方法としては、ポリテトラフルオロエチレン粒子水性分散液とアルキル（メタ）アクリレート樹脂のポリマー粒子水性分散液とを混合して凝固又はスプレードライする方法や、ポリテトラフルオロエチレン粒子水性分散液とアルキル（メタ）アクリレート樹脂のポリマー粒子水性分散液とを混合した分散液中で更にエチレン性不飽和結合を有する単量体を重合した後に凝固又はスプレードライする方法が挙げられる。
【００３４】
本発明に用いるポリテトラフルオロエチレン粒子水性分散液は、含フッ素界面活性剤を用いる乳化重合でテトラフルオロエチレンモノマーを重合させることにより得られる。
【００３５】
ポリテトラフルオロエチレン粒子の乳化重合の際、ポリテトラフルオロエチレンの特性を損なわない範囲で、共重合成分としてヘキサフルオロプロピレン、クロロトリフルオロエチレン、フルオロアルキルエチレン、パーフルオロアルキルビニルエーテル等の含フッ素オレフィンや、パーフルオロアルキル（メタ）アクリレート等の含フッ素アルキル（メタ）アクリレートを用いることができる。共重合成分の含量は、テトラフルオロエチレンに対して１０重量％以下であることが好ましい。
【００３６】
ポリテトラフルオロエチレン粒子水性分散液中のポリテトラフルオロエチレンの粒子径は０．０５〜１．０μｍの粒子であることが好ましい。
【００３７】
ポリテトラフルオロエチレン粒子分散液の市販原料としては、旭ＩＣＩフロロポリマー社製のフルオンＡＤ−１，ＡＤ−９３６、ダイキン工業社製のポリフロンＤ−１，Ｄ−２、三井デュポンフロロケミカル社製のテフロン３０Ｊ等を挙げることができる。
【００３８】
本発明に用いるアルキル（メタ）アクリレート樹脂のポリマー粒子水性分散液は、アルキル（メタ）アクリレートモノマーを公知の乳化重合法、或はミニエマルション重合法等により重合することにより得ることができる。
【００３９】
又、本発明に用いる上述のエチレン性不飽和結合を有する単量体としては特に制限はなく、スチレン、ｐ−メチルスチレン、ｏ−メチルスチレン、ｐ−クロルスチレン、ｏ−クロルスチレン、ｐ−メトキシスチレン，ｏ−メトキシスチレン、２，４−ジメチルスチレン、α−メチルスチレン等のスチレン系単量体；メチルメタクリレート、エチル（メタ）アクリレート、ブチル（メタ）アクリレート、２−エチルヘキシル（メタ）アクリレート、ドデシル（メタ）アクリレート、シクロヘキシル（メタ）アクリレート、グリシジル（メタ）アクリレート、２ーヒドロキシエチル（メタ）アクリレート等の（メタ）アクリレート系単量体；アクリロニトリル、メタクリロニトリル等のシアン化ビニル系単量体；ビニルメチルエーテル、ビニルエチルエーテル等のビニルエーテル系単量体；酢酸ビニル、酪酸ビニル等のカルボン酸ビニル系単量体；エチレン、プロピレン、イソブチレン等のオレフィン単量体；ブタジエン、イソプレン、プレン、ジメチルブタジエン等のジエン系単量体等の中から選択することができる。これらの単量体は、単独で或は２種以上混合して用いることができる。
【００４０】
本発明においては、メチルメタクリレートを使用することが好ましい。
【００４１】
本発明に用いる熱可塑性樹脂（Ａ）としては、特に制限なく使用できるが、ベルトの屈曲性から結晶性樹脂であることが好まく、具体的にはポリアミド樹脂、ポリフッ化ビニリデン樹脂、ポリフェニレンサルファイド樹脂、熱可塑性フッ素樹脂、ポリアルキレンテレフタレート樹脂、ポリアルキレンナフタレート樹脂等が挙げられる。この中でも、特にポリアミド樹脂やポリフッ化ビニリデン樹脂が好ましい。
【００４２】
本発明に用いる導電剤（Ｄ）としては、電子導電性導電剤、イオン性導電剤等、特に制限なくしようできる。
【００４３】
電子導電性導電剤としては、例えば、ケッチェンブラック、アセチレンブラック等の導電性カーボン、ＳＡＦ、ＩＳＡＦ、ＨＡＦ、ＦＥＦ、ＧＰＦ、ＳＲＦ、ＦＴ、ＭＴ等のゴム用カーボン、酸化処理を施したカラーインク用カーボン、熱分解カーボン、天然グラファイト、人造グラファイト等のグラファイト、銅、ニッケル、鉄、アルミニウム等の金属粉、酸化チタン、酸化亜鉛、酸化錫等の金属酸化物粉、ポリアニリン、ポリピロール、ポリアセチレン等の導電性高分子等が挙げられる。
【００４４】
イオン導電性導電剤としては、例えば、ラウリルトリメチルアンモニウム、ステアリルトリメチルアンモニウム、オクタドデシルトリメチルアンモニウム、ドデシルトリメチルアンモニウム、ヘキサデシルトリメチルアンモニウム、変性脂肪酸・ジメチルエチルアンモニウニウム塩の過塩素酸塩、塩素酸塩、ホウフッ化水素酸塩、硫酸塩、エトサルフェート塩、臭化ベンジル塩、塩化ベンジル塩等のハロゲン化ベンジル塩等の第四級アンモニウム塩等の陽イオン性界面活性剤、脂肪族スルホン酸塩、高級アルコール硫酸エステル塩、高級アルコールエチレンオキサイド付加硫酸エステル塩、高級アルコールリン酸エステル塩、高級アルコールエチレンオキサイド付加リン酸エステル塩等の陰イオン界面活性剤、各種ベタイン等の両性イオン界面活性剤、高級アルコールエチレンオキサイド、ポリエチレングリコール脂肪酸エステル、多価アルコール脂肪酸エステルなどの非イオン性帯電防止剤などの帯電防止剤、ＬｉＣＦ３ ＳＯ３ 、ＮａＣｌＯ４ 、ＬｉＣｌＯ４ 、ＬｉＡｓＦ６ 、ＬｉＢＦ４ 、ＮａＳＣＮ、ＫＳＣＮ、ＮａＣｌ等のＬｉ＋ 、Ｎａ＋ 、Ｋ＋ 等の周期律表第１族の金属塩、或は、ＮＨ４＋の塩等の電解質、又、Ｃａ（ＣｌＯ４ ）２ 等のＣａ２＋、Ｂａ２＋等の周期律表第２族の金属塩及びこれらの帯電防止剤が、少なくとも１個の水酸基、カルボキシル基、一級ないし二級アミン基等のイソシアネートと反応する活性水素を有する基を持ったものが挙げられる。更に、それら等と１，４−ブタンジオール、エチレングリコール、ポリエチレングリコール、プロピレングリコール、ポリエチレングリコール等の多価アルコールとその誘導体等の錯体或はエチレングリコールモノメチルエーテル、エチレングリコールモノエチルエーテル等のモノオールとの錯体が挙げられる。
【００４５】
導電剤は、１種類或は２種類以上使用することができる。
本発明において電子写真エンドレスベルトの体積抵抗率は、１０６ Ω・ｃｍ〜１０１５Ω・ｃｍであることが好ましく、特には、１０８ Ω・ｃｍ〜１０１４Ω・ｃｍであることが好ましい。
【００４６】
又、本発明において電子写真エンドレスベルトの表面抵抗率は、１０６ Ω／□〜１０１５Ω／□であることが好ましく、特には、１０７ Ω／□〜１０１４Ω／□であることが好ましい。
【００４７】
電子写真エンドレスベルトの体積抵抗率や表面抵抗値を上記のように調整するには、例えば、上記の導電剤を添加することにより達成することができる。
【００４８】
又、本発明の電子写真エンドレスベルトには、発明の効果を損なわない範囲内で他の成分を添加することができる。他の成分としては、例えば、酸化防止剤、加工助剤、潤滑剤、離型剤、可塑剤、着色剤、核剤、老化防止剤等が挙げられる。
【００４９】
本発明の電子写真エンドレスベルトは、厚みが５０〜２５０μｍであることが好ましい。電子写真エンドレスベルトが厚過ぎると、高い剛性と乏しい柔軟性のためにベルト走行性が低下し、走行中に撓みや寄り等が発生する場合がある。一方、電子写真エンドレスベルトが薄過ぎると、引っ張り強度が低下したり、耐久使用によってクリープが発生したりする場合がある。
【００５０】
又、本発明の電子写真エンドレスベルトは単層構成でも複数層から成る多層構成でも良く、蛇行防止部材（リブ等）を設けても良い。
【００５１】
本発明の電子写真エンドレスベルトは、屈曲耐久性、耐汚れ性、抵抗均一性に優れているため、転写搬送ベルト、中間転写ベルトとして使用することが好適である。
【００５２】
又、本発明のエンドレスベルトの製造方法としては、少なくとも以下の工程を含むことが好ましい。
（１）アルキル（メタ）アクリレート樹脂（Ｂ）とポリフルオロエチレン（Ｃ）を混合複合化する工程
（２）該複合化物と熱可塑性樹脂（Ａ）を２軸押し出し機により混練することにより成形用原料を得る工程
（３）該成形用原料を、環状ダイスを有する押出機により押し出し成形する工程
ここで、上記工程において、（１）の混合複合化工程としては、前述の通り、ポリテトラフルオロエチレン（Ｃ）粒子水性分散液とアルキル（メタ）アクリレート樹脂（Ｂ）のポリマー粒子水性分散液とを混合して凝固又はスプレードライする方法や、ポリテトラフルオロエチレン粒子水性分散液とアルキル（メタ）アクリレート樹脂のポリマー粒子水性分散液とを混合した分散液中で更にエチレン性不飽和結合を有する単量体を重合した後に凝固又はスプレードライする方法が挙げられる。
【００５３】
ここで、上記工程において、（２）の工程に用いる２軸押出機としては特に制限はなく、例えば、日本製鋼所（ＪＳＷ）製のＴＥＸ、東芝機械製のＴＥＭ、池貝製のＰＣＭ等が使用できる。
【００５４】
電子写真エンドレスベルトの成形方法としては、このシートフィルムを繋ぎ合わせて製造する方法（シーム付き）や、円筒状にフィルムを成形する方法（シームレス状）があるが、ベルトの耐汚れ性や耐屈曲性、転写性を考慮すると、シームレス状に成形することが好ましい。
【００５５】
このようなシームレス状のエンドレスベルト製造方法としては、製造効率が高くてコストを抑制できる製造方法が好ましく、環状ダイスを有する押出機を用いての押出しによって円筒状溶融物を吐出し、エンドレスベルトを製造する方法が好ましい。
【００５６】
これらの中でも、インフレーション成形がより好ましい。
【００５７】
ここで、（２）の工程の一例として、図４にインフレーション成形の概略を示す。但し、それにより何ら制限を受けるものではない。
【００５８】
図４は２層構成ベルト成形用に押出し押出機１００及び１０１と２基具備しているが、少なくとも本発明においては１基以上有していれば良い。
【００５９】
次に、単層の電子写真エンドレスベルトの製造方法について述べる。
【００６０】
先ず、成形用樹脂、導電剤及び添加剤等を所望の処方に基づき、予め予備混合後、混練分散を行った成形用原料を押出機１００に具備したホッパー１０２に投入する。押出機１００は、成形用原料が、後工程でのベルト成形が可能となる溶融粘度となり、又、原料相互が均一分散するように、設定温度及び押出機のスクリュー構成が選択される。成形用原料は押出機１００中で溶融混練され溶融体となり環状ダイス１０３に入る。環状ダイス１０３は、気体導入路１０４が配設されており、気体導入路１０４より空気が環状ダイス１０３に吹き込まれることにより環状ダイス１０３を通過した溶融体は径方向に拡大膨張する。
【００６１】
このとき吹き込まれる気体は空気の他に、窒素、二酸化炭素及びアルゴン等を選択することができるが、これに限らない。
【００６２】
膨張した成形体は、冷却リング１０５により冷却されつつ上方向に引き上げられ、筒状フィルム１０５が形成される。これを所望の幅に切断することにより、エンドレスベルトを得ることができる。
【００６３】
尚、１０６は安定板、１０７はピンチローラ、１０８はカット装置である。
【００６４】
以上のようにして、電子写真エンドレスベルトを得ることができる。
【００６５】
前述の説明は単層ベルトに関してであったが、２層の場合は図４に示されるように更に押出機１０１を配置し、押出機１００の混練溶融体と同時に２層用の環状ダイス１０３へ、押出機１０１の混練溶融体を送り込み、２層同時に拡大膨張させ２層ベルトを得ることができる。
【００６６】
勿論、３層以上であっても良く、層数に応じ相応に押出機を準備すれば良い。
【００６７】
又、この筒状フィルムに表面平滑性や寸法を調整する等の目的で型を使用した加工を行うことができる。
【００６８】
その１つの方法として、加熱熱膨張率の異なる材料で作られた直径の異なる１組の円筒型を使用する方法がある。
【００６９】
小径の円筒型（内型）の熱膨張率は大径の円筒型（外型）の熱膨張率より大きくなるようにし、この内型に成形した筒状フィルムを被せた後、その内型を外型内に挿入して、内型と外型で筒状フィルムを挟み込むようにする。型の間のギャップは加熱する温度と内型・外型の熱膨張率の差及び必要とされる圧力で計算して求める。
【００７０】
内型、筒状フィルム、外型の順で設置された型を樹脂の軟化点温度付近まで加熱する。加熱により熱膨張率の大きい内型は外型より膨張し、筒状フィルム全面に均一な圧力が掛かる。このとき、軟化点付近に達した樹脂フィルムの表面は平滑に加工した外型内面に押し付けられ、樹脂フィルム表面の平滑性が向上する。その後、冷却してフィルムを型から外すことで平滑な表面性を得ることができる。
【００７１】
このとき、外型の内面若しくはフィルムの表面に離型剤を塗布することでフィルムを型から容易に外すことができる。又、離型剤を使用することにより、離型剤がフィルム表面に含侵され、紙紛や残トナー固着といった汚染を防ぐ、つまり、耐フィルミング性を向上させることができる。
【００７２】
又、外型の内表面の表面粗さを調整することでベルトの表面平滑性を調整することができる。
【００７３】
次に、本発明の電子写真エンドレスベルトを転写搬送ベルトとして用いたフルカラー画像形成装置の概略構成を図１に示す。
【００７４】
図１に示された画像形成装置は、電子写真プロセス手段として４つの画像形成部を並設しており、各画像形成部は、電子写真感光体１、一次帯電器２、現像器４及びクリーニング部材１９を含んで構成されている。尚、現像器４Ｙ，４Ｍ，４Ｃ，４Ｋにはそれぞれイエロー（Ｙ）、マゼンタ（Ｍ）、シアン（Ｃ）、ブラック（ＢＫ）のトナーが収容されている。
【００７５】
各画像形成部においては、電子写真感光体１が矢印の方向に所定の速度で回転駆動され、これらは一次帯電器２により所定の極性・電位にそれぞれ一様に帯電される。このように帯電処理された各電子写真感光体１は、スリット露光やレーザービーム走査露光、ＬＥＤ露光等の露光手段（不図示）から出力される露光３を受けることによって、目的のカラー画像の各色の色成分像に対応した静電潜像が形成され、各静電潜像は各現像器４Ｙ，４Ｍ，４Ｃ，４Ｋによって現像されてイエロートナー像、マゼンタトナー像、シアントナー像及びブラックトナー像としてそれぞれ顕像化される。
【００７６】
電子写真感光体１上に形成担持された上記各色トナー画像は、転写材Ｐが給紙ローラ１３から転写材ガイド１４を通って転写搬送ベルト５に吸着されてこれと共に移動して各画像形成部を通過する際に、転写部材（転写ローラ）６から印加される転写バイアスによって、イエロートナー像、マゼンタトナー像、シアントナー像及びブラックトナー像が重ねて転写され、目的のカラー画像に対応した合成カラートナー画像が形成される。転写バイアスは、トナーとは逆極性でバイアス電源３０から印加される。ネガトナーを使用した場合、その印加電圧は例えば＋１００Ｖ〜２ｋＶの範囲である。
【００７７】
上述のように各カラートナー像の転写を受けた記録紙Ｐは、分離帯電器１１によって除電されて転写搬送ベルト５から分離された後、定着器１２に搬送されてカラートナー像の加熱定着を受け画像出力される。
【００７８】
又、濃度検知や位置検知用を転写搬送ベルト５上にトナーパッチ像を作成することにより行う。
【００７９】
前記転写搬送ベルト５上のトナーは、電子写真感光体１とのニップ部及びその近傍において通常とは逆極性のバイアスを印加することにより、電子写真感光体１に静電的に転写され、転写搬送ベルトがクリーニングされる。
【００８０】
次に、本発明の電子写真エンドレスベルトを中間転写ベルトとして用いた４プロセスのフルカラー画像形成装置の概略構成を図２に示す。
【００８１】
図２において、１は円筒状の電子写真感光体であり、矢印の方向に所定の周速度（プロセススピード）をもって回転駆動される。
【００８２】
電子写真感光体１は、回転過程で、一次帯電器２により所定の極性・電位に一様に帯電処理され、次いで、スリット露光やレーザービーム走査露光、ＬＥＤ露光等の露光手段（不図示）から出力される露光（画像露光）３を受けることにより目的のカラー画像の第１の色成分像（例えば、イエロー色成分像）に対応した静電潜像が形成される。
【００８３】
次いで、その静電潜像が第１の現像器（イエロー色現像器４Ｙ）により第１色であるイエロートナーＹにより現像される。このとき、第２〜第４の現像器（マゼンタ色現像器４Ｍ、シアン色現像器４Ｃ及びブラック色現像器４Ｋ）の各現像器は作動−オフになっていて電子写真感光体１には作用せず、上記第１色のイエロートナー画像は上記第２〜第４の現像器により影響を受けない。
【００８４】
中間転写ベルト１５は、時計方向に電子写真感光体１とほぼ同じ周速度（例えば、電子写真感光体１の周速度に対して９７〜１０３％）で回転駆動される。
【００８５】
電子写真感光体１上に形成担持された上記第１色のイエロートナー画像が、電子写真感光体１と中間転写ベルト１５とのニップ部を通過する過程で、一次転写部材（一次転写ローラー）１６から中間転写ベルト１５に印加される一次転写バイアスにより形成される電界により、中間転写ベルト１５の外周面に順次中間転写（一次転写）されていく。一次転写バイアスは、トナーとは逆極性でバイアス電源３２から印加される。ネガトナーを使用した場合、その印加電圧は例えば＋１００Ｖ〜２ｋＶの範囲である。中間転写ベルト１５に対応する第１色のイエロートナー画像の転写を終えた電子写真感光体１の表面は、クリーニング部材１９により清掃される。
【００８６】
以下、同様に第２色のマゼンタトナー画像、第３色のシアントナー画像、第４色のブラックトナー画像が順次中間転写ベルト１５上に重ね合わせて転写され、目的のカラー画像に対応した合成カラートナー画像が形成される。
【００８７】
１７は二次転写部材（二次転写ローラ）で、二次転写対向ローラ１８に対応し平行に軸受させて中間転写ベルト１５の下面部に離間可能な状態に配設してある。１０は張架ローラである。
【００８８】
電子写真感光体１から中間転写ベルト１５への第１〜第３色のトナー画像の一次転写工程において、二次転写部材１７は中間転写ベルト１５から離間することも可能である。
【００８９】
中間転写ベルト１５上に転写された合成カラートナー画像は、中間転写ベルトの回転に同期して給紙ローラ１３から転写材ガイド１４を通って中間転写ベルト１５と二次転写ローラ１７との当接ニップに所定のタイミング給送される転写材Ｐに、二次転写部材１７から印加される二次転写バイアスによって転写（二次転写）される。二次転写バイアスの印加電圧は例えば＋１００Ｖ〜２ｋＶの範囲である。
【００９０】
トナー画像の転写を受けた転写材Ｐは、定着器１２へ導入され加熱定着され画像出力される。
【００９１】
転写材Ｐへの画像転写終了後、中間転写ベルト１５にはクリーニング用帯電部材２０が当接され、電子写真感光体１とは逆極性のバイアスを印加することにより、転写材Ｐに転写されずに中間転写ベルト５上に残留しているトナー（転写残トナー）に電子写真感光体１と逆極性の電荷が付与される。
【００９２】
３４はバイアス電源である。前記転写残トナーは、電子写真感光体１とのニップ部及びその近傍において電子写真感光体１に静電的に転写されることにより、中間転写部材がクリーニングされる。
【００９３】
又、本発明の電子写真エンドレスベルトを中間転写ベルトとして用いた４連感光体方式のフルカラー画像形成装置の概略構成を図３に示す。
【００９４】
図３に示された画像形成装置は、電子写真プロセス手段として４つの画像形成部を並設しており、各画像形成部は、電子写真感光体１、一次帯電器２、現像器４及びクリーニング部材１９を含んで構成されている。尚、現像器４Ｙ，４Ｍ，４Ｃ，４Ｋにはそれぞれイエロー（Ｙ）、マゼンタ（Ｍ）、シアン（Ｃ）、ブラック（ＢＫ）のトナーが収容されている。
【００９５】
各画像形成部においては、電子写真感光体１が矢印の方向に所定の速度で回転駆動され、これらは一次帯電器２により所定の極性・電位にそれぞれ一様に帯電処理される。このように帯電処理された各電子写真感光体１は、露光手段（不図示）から出力される露光３を受けることによって、目的のカラー画像の各色の色成分像に対応した静電潜像が形成され、各静電潜像は各現像器４Ｙ，４Ｍ，４Ｃ，４Ｋによって現像されてイエロートナー像、マゼンタトナー像、シアントナー像及びブラックトナー像としてそれぞれ顕像化される。
【００９６】
中間転写ベルト５は、時計方向に電子写真感光体１とほぼ同じ周速度（例えば、電子写真感光体１の周速度に対して９７〜１０３％）で回転駆動される。
【００９７】
電子写真感光体１上に形成担持された上記各色トナー画像は、電子写真感光体１と中間転写ベルト１５とのニップ部を通過する過程で、一次転写部材（一次転写ローラ）１６から中間転写ベルト１５に印加される一次転写バイアスによって、中間転写ベルト１５の外周面に重ねて転写（一次転写）され、目的のカラー画像に対応した合成カラートナー画像が形成される。一次転写バイアスは、トナーとは逆極性でバイアス電源３２から印加される。その印加電圧は例えば＋１００Ｖ〜２ｋＶの範囲である。
【００９８】
１７は二次転写部材（二次転写ローラ）で、二次転写対向ローラ１８に対応し平行に軸受させて中間転写ベルト１５の下面部に離間可能な状態に配設してある。
【００９９】
中間転写ベルト５上に転写された合成カラートナー画像は、中間転写ベルトの回転に同期して給紙ローラ１３から転写材ガイド１４を通って中間転写ベルト１５と二次転写ローラ１７との当接ニップに所定のタイミング給送される転写材Ｐに、二次転写部材１７から印加される二次転写バイアスによって転写（二次転写）される。二次転写バイアスの印加電圧は例えば＋１００Ｖ〜２ｋＶの範囲である。
【０１００】
トナー画像の転写を受けた転写材Ｐは、定着器１２へ導入され、加熱定着されて画像出力される。
【０１０１】
中間転写ベルトに残留したトナーは、ベルトクリーニング部材２１で除去される。
【０１０２】
本発明の電子写真エンドレスベルトは、上述の通り中間転写ベルトや転写搬送ベルト等に好適に使用することができる。
【０１０３】
以上、本発明の電子写真エンドレスベルトに関して、主に、中間転写ベルト又は転写材搬送ベルトとして用いる場合を中心に説明してきたが、本発明の電子写真エンドレスベルトは、中間転写ベルトや転写搬送ベルト以外にも、感光ベルト、転写搬送ベルト以外の搬送ベルト、現像ベルト、帯電ベルト、給紙ベルト等の電子写真装置に使用されるエンドレスベルト全般に適用することができる。
【０１０４】
又、本発明の電子写真エンドレスベルトは、電子写真装置本体にそのまま装着しても良く、エンドレスベルトカートリッジとして、電子写真装置本体と着脱自在な形として用いても良い。例えば、本発明の電子写真エンドレスベルトと、電子写真感光体や一次帯電部材等の電子写真プロセス部材とを一体化したプロセスカートリッジとしても良い。
【実施例１】
【０１０５】
以下に、具体的な実施例を挙げて本発明を更に詳細に説明する。但し、本発明はこれらに限定されるものではない。尚、実施例中の「部」は「質量部」を意味する。
・アルキル（メタ）アクリレート樹脂とポリテトラフルオロエチレン樹脂の複合粉体の作成
（複合粉体Ｄ−１の作製）
＜ポリテトラフルオロエチレン粒子水性分散液（Ｃ−１）調製＞
ポリテトラフルオロエチレン系粒子分散液として旭硝子（株）社製フルオンＡＤ９３６を用いた（ポリテトラフルオロエチレン固形分濃度は６３．０％。ポリテトラフルオロエチレンに対して５％のポリオキシエチレンノニルフェニルエーテルを含む）。
【０１０６】
８３．３部のＡＤ９３６に蒸留水１１６．７部を添加し、固形分濃度２６．２％のポリテトラフルオロエチレン粒子水性分散液を調製した（２５％のポリテトラフルオロエチレン粒子と１．２％のポリオキシエチレンノニルフェニルエーテルを含む）。
＜アルキル（メタ）アクリレート樹脂のポリマー粒子水性分散液（Ｂ−１）調製＞
ドデシルメタクリレート１００部に２、２−アゾビス−（２、４−ジメチルバレロニトリル）０．１部を溶解させた。これにドデシルベンゼンスルホン酸ナトリウム２．０部と蒸留水３００部の混合液を添加し、ホモミキサーにて１００００ｒｐｍで２分間撹拌した後、ホモジナイザーに３００ｋｇ／ｃｍ２
の圧力で２回通し、安定なドデシルメタクリレート予備分散液を得た。これを、撹拌翼、コンデンサー、熱伝対、窒素導入口を備えたセパラブルフラスコに仕込み、窒素気流下で内温を８０℃に昇温して３時間撹拌してラジカル重合させ、ドデシルメタクリレート粒子分散液を得た。
＜アルキル（メタ）アクリレート樹脂とポリテトラフルオロエチレン樹脂の複合粉体（Ｄ−１）の調製＞
上記で得られたＣ−１を８０部（ポリテトラフルオロエチレン２０部）と１９８．４部のＢ−１（ポリドデシルメタクリレート５０部）とを撹拌翼、コンデンサー、熱伝対、窒素導入口を備えたセパラブルフラスコに仕込み、蒸留水８２．９部を加えて窒素気流下に室温で１時間撹拌した。
【０１０７】
その後、系内を８０℃に昇温し、硫酸鉄（II）０．００１部、エチレンジアミン四酢酸二ナトリウム０．００３部、ロンガリット塩０．２４部、蒸留水１０部の混合液を加えた後、（Ｂ）アクリル（メタ）アクリレート樹脂と（Ｃ）ポリテトラフルオロエチレン樹脂の比が８０：２０になるように、メチルメタクリレート３０部とターシャリーブチルパーオキサイド０．６部の混合液を１時間掛けて滴下し、滴下終了後内温を８０℃で１時間保持してラジカル重合を完了させた。
【０１０８】
この粒子分散液４００部を塩化カルシウム１０部を含む７０℃の熱水８００部に投入し、固形物を分離させ、濾過、乾燥してアルキル（メタ）アクリレート樹脂とポリテトラフルオロエチレン樹脂の混合粉体（Ｄ−１）を得た。
＜アルキル（メタ）アクリレート樹脂とポリテトラフルオロエチレン樹脂の複合粉体（Ｄ−２）の調製＞
Ｃ−１を２００部（ポリテトラフルオロエチレン５０部）、Ｂ−１を１２４部（ポリドデシルメタクリレート３１．２５部）、を撹拌翼、コンデンサー、熱伝対、窒素導入口を備えたセパラブルフラスコに仕込み、蒸留水８２．９部を加えて窒素気流下に室温で１時間撹拌した。
【０１０９】
その後、系内を８０℃に昇温し、硫酸鉄（II）０．００１部、エチレンジアミン四酢酸二ナトリウム０．００３部、ロンガリット塩０．２４部、蒸留水１０部の混合液を加えた後、（Ｂ）アクリル（メタ）アクリレート樹脂と（Ｃ）ポリテトラフルオロエチレン樹脂の比が５０：５０になるように、メチルメタクリレート１８．７５部とターシャリーブチルパーオキサイド０．４部の混合液を１時間掛けて滴下し、滴下終了後内温を８０℃で１時間保持してラジカル重合を完了させた。
【０１１０】
この粒子分散液４００部を塩化カルシウム１０部を含む７０℃の熱水８００部に投入し、固形物を分離させ、濾過、乾燥してアルキル（メタ）アクリレート樹脂とポリテトラフルオロエチレン樹脂の混合粉体（Ｄ−２）を得た。
＜アルキル（メタ）アクリレート樹脂とポリテトラフルオロエチレン樹脂の複合粉体（Ｄ−３）の調製＞
Ｃ−１を２０部（ポリテトラフルオロエチレン５部）、Ｂ−１を３１７．４４部（ポリドデシルメタクリレート８０部）を撹拌翼、コンデンサー、熱伝対、窒素導入口を備えたセパラブルフラスコに仕込み、蒸留水８２．９部を加えて窒素気流下に室温で１時間撹拌した。
【０１１１】
その後系、内を８０℃に昇温し、硫酸鉄（II）０．００１部、エチレンジアミン四酢酸二ナトリウム０．００３部、ロンガリット塩０．２４部、蒸留水１０部の混合液を加えた後、（Ｂ）アクリル（メタ）アクリレート樹脂と（Ｃ）ポリテトラフルオロエチレン樹脂の比が９５：５になるように、メチルメタクリレート１５部とターシャリーブチルパーオキサイド０．３部の混合液を１時間掛けて滴下し、滴下終了後内温を８０℃で１時間保持してラジカル重合を完了させた。
【０１１２】
この粒子分散液４００部を塩化カルシウム１０部を含む７０℃の熱水８００部に投入し、固形物を分離させ、濾過、乾燥してアルキル（メタ）アクリレート樹脂とポリテトラフルオロエチレン樹脂の混合粉体（Ｄ−３）を得た。
（実施例１）
・樹脂組成物の配合
ポリアミド１２            ８４．５質量％
（グリルアミドＬ２５（（株）エムス昭和電工社製））
複合粉体Ｄ−１            ０．５質量％
カーボンブラック            １５質量％
（デンカブラック粉状品（電気化学工業（株）社製）
・混練
混練機：直径６５ｍｍ同方向回転噛合２軸混練機（ＴＥＸ６５αII：（株）日本製鋼所製）
スクリュー：２条タイプ、Ｌ／Ｄ＝３５
樹脂組成物の温度：２４０℃
スクリュー回転：１００ｒｐｍ
吐出速度：５０ｋｇ／ｈ
タンブラーによる混合によって得られた上記配合の樹脂組成物を上記２軸混練機で混練して粒径２〜３ｍｍの混練物とした。
【０１１３】
・押し出し〜インフレーション
上記の粒径２〜３ｍｍの混練物（樹脂組成物）を図１に示される構成の装置のホッパー１０２から２６０〜２７０℃に調節した押し出し機１０１の中に投入し、これを溶融させて環状ダイ１０３（直径１００ｍｍ、ダイギャップ８００μｍ）から押し出し、樹脂組成物の筒体とした。
【０１１４】
引き続き、気体導入路１０４から空気を吹き込み、樹脂組成物の筒体を拡大膨張させてフィルム状とし、これを３００ｍｍごとに母線方向に対して垂直の方向に連続的に切断することにより、エンドレス形状のベルトとした。
【０１１５】
・サイズと表面平滑性の調整
このベルトについて、熱膨張率の異なる金属からなる１組の円筒型を用いてサイズと表面平滑性の調整を行った。内型には熱膨張率の高いアルミニウムを、外型にはアルミニウムより熱膨張率の低いステンレスを用いた。外型は内面にバフがけを行って鏡面に仕上げたものを用いた。内型にこのベルトを被せて、これを外型に挿入し、２２０℃で２０分間加熱した。
【０１１６】
次に、表面平滑性の調整およびサイズの調整が施されたエンドレスベルトの両端部を精密にカットして、周長４８０ｍｍ、幅２５０ｍｍ、厚さ１００μｍの電子写真エンドレスベルトを得た。又、この電子写真エンドレスベルトには、裏面に蛇行防止部材を取り付けた。
【０１１７】
本発明において規定された方法によってベルトの評価を行ったところ、電子写真エンドレスベルトの体積抵抗率は８．３×１０12Ω・ｃｍであった。又、表面抵抗率は１．５×１０12Ω／□であった。
【０１１８】
本発明の耐圧テストの結果、この電子写真エンドレスベルトは２０００Ｖ印加によっても絶縁破壊が発生せず、良好な結果となった。
【０１１９】
又、この電子写真エンドレスベルトを転写搬送ベルトとして、図１の電子写真装置を用いて初期画像評価を行った。その結果、何れの環境下においても画像不良がない良好な画像を得ることができた。
【０１２０】
又、本発明の方法に従い、電子写真エンドレスベルトを転写搬送ベルトとして、５万枚の耐久試験を行った。その結果、耐久試験後の電子写真エンドレスベルト（転写材搬送ベルト）を観察したところ、亀裂、割れ、破れ等の異常は観察なかった。又、何れの環境下においても画像不良がない良好な画像を得ることができた。
【０１２１】
以上、結果を表３に示す。又、表３に評価に用いた電子写真装置（電子写真エンドレスベルトの用途）を併せて示す。
【０１２２】
以下に、本発明の電子写真エンドレスベルトの評価方法を説明する。
・体積抵抗率の測定
体積抵抗率の測定は以下のように行う。
＜体積抵抗測定装置＞
抵抗計：超高抵抗計Ｒ８３４０Ａ（アドバンテスト製）
試料箱：超高抵抗測定用試料箱ＴＲ４２（アドバンテスト製）
主電極は直径２５ｍｍ、ガード・リング電極は内径４１ｍｍ、外径４９ｍｍとする。
＜抵抗測定サンプル＞
ＡＳＴＭ−Ｄ２５７−７８に準拠して抵抗測定サンプルを作成する。具体的な方法としては、電子写真エンドレスベルトを直径５６ｍｍの円形に切断し、片面はその全面をＰｔ−Ｐｄ蒸着膜により電極を設け、もう一方の面はＰｔ−Ｐｄ蒸着膜により直径２５ｍｍの主電極と内径３８ｍｍ、外径５０ｍｍのガード電極を設ける。Ｐｔ−Ｐｄ蒸着膜は、マイルドスパッタＥ１０３０（日立製作所製）で蒸着操作を２分間行うことにより得られる。蒸着操作を終了したものを測定サンプルとする。
＜抵抗測定条件＞
測定雰囲気：Ｎ／Ｎ環境（２３℃、５５％ＲＨ）。尚、測定サンプルは予めＮ／Ｎ環境に１２時間以上放置しておく。
【０１２３】
測定モード：プログラムモード５（ディスチャージ１０秒、チャージ及びメジャー３０秒。）
印加電圧：１００（Ｖ）
・表面抵抗率の測定
表面抵抗率の測定は以下のように行う。
＜表面抵抗率測定装置＞
抵抗計：ハイレスタ−ＵＰ（（株）ダイアインスツルメンツ製）
測定プローブ：ＵＲ−１００プローブ（（株）ダイアインスツルメンツ製）
試料測定台：レジテーブルＵＦＬ（（株）ダイアインスツルメンツ製）
＜測定方法＞
印加電圧１０００Ｖ、印加時間３０秒として測定する。Ｎ／Ｎ環境（２３℃、５５％ＲＨ）で測定を行う。尚、測定サンプルは予めＮ／Ｎ環境に１２時間以上放置する。
・耐圧性の確認
耐圧性の確認としては、図５に示されるような装置を用い、通常の実機より厳しい設定のもと、加速テストを行った。エンドレスベルト５００は、駆動ローラ５０１（ＪＩＳ  Ａ硬度６０°のゴム製、直径は３０ｍｍ）と電極ローラ５０２（アルミニウム製、直径３０ｍｍ）及びテンションローラ５０４（アルミニウム製、直径２０ｍｍ、テンション荷重５０Ｎ）により張架されている。又、給電ローラ５０３が電極ローラ５０２に対して２０Ｎの力で当接されており、給電ローラ５０３は、エンドレスベルトに対して十分に抵抗の低いゴムロールであり、ＪＩＳ  Ａ硬度６０°、直径は３０ｍｍである。
【０１２４】
測定環境はＮ／Ｎ環境（２３℃、５５％ＲＨ）で行い、高圧電源ＨＶから３００Ｖ、５００Ｖ及び１０００Ｖの直流電圧を給電ローラ５０３に、エンドレスベルトが５００周する時間印加し、エンドレスベルト５００の絶縁破壊の有無を確認した。尚、エンドレスベルトの周速は５０ｍｍ／秒とした。
【０１２５】
エンドレスベルトの耐圧性を以下のように評価し、△以上を実用可能と判断した。
【０１２６】
◎：２０００Ｖ印加によってもリークポイントが発生しない
○：１０００Ｖ印加ではリークポイントが発生しないが、２０００Ｖ印加でリークポイントが発生するもの
△：５００Ｖ印加ではリークポイントが発生しないが、１０００Ｖ印加でリークポイントが発生するもの
×：３００Ｖ印加でリークポイントが発生してしまうもの
上記リークポイントとは抵抗が大幅に低下しているポイントである。
・画像評価
初期画像評価としては、図１〜図３に示す構成の何れかの電子写真装置（カラーレーザープリンタ）に装着し、Ｌ／Ｌ環境（１５℃、１０％ＲＨ）、Ｎ／Ｎ環境（２３℃、５５％ＲＨ）、Ｈ／Ｈ環境（３０℃、８０％ＲＨ）の各環境下において、フルカラー画像の出力試験を行った。
【０１２７】
画像評価の結果を放電画像、転写ムラ、ポチ画像、色ズレの観点から総合的に４段階（◎、○、△、×）に評価し、△以上を実用上可能なレベルと判定した。
・耐久後画像評価
又、耐久後の画像評価としては、図１〜図３に示す何れかの構成の電子写真装置（カラーレーザープリンタ）に装着し、Ｎ／Ｎ環境下における画像出力５万枚の耐久試験の後、電子写真用エンドレスベルトの状態確認及び再びＬ／Ｌ、Ｎ／Ｎ、Ｈ／Ｈの各環境下において、フルカラー画像の出力試験を行った。
【０１２８】
エンドレスベルトの耐久後の状態を以下のように評価し、△以上を実用可能と判断した。
【０１２９】
◎：割れ、伸び等がなく均一なもの
○：若干、伸びがあるものの画像への影響がなく実用上問題ないレベル
△：端部に割れがあるものの画像への影響がなく実用上問題ないレベル
×：明らかに画像への影響が出るもの
又、画像評価の結果を放電画像、転写ムラ、ポチ画像、色ズレの観点から総合的に４段階（◎、○、△、×）に評価し、△以上を実用上可能なレベルと判定した。
（実施例２〜９）
樹脂組成物の配合を表１−１のようにした以外は実施例１と同様にエンドレスベルトを作製し、実施例１と同様の評価を行った。結果を表３に示す。又、表３に評価に用いた電子写真装置（電子写真エンドレスベルトの用途）を示す。
（比較例１〜４）
樹脂組成物の配合を表１−１のようにした以外は実施例１と同様にエンドレスベルトを作製し、実施例１と同様の評価を行った。結果を表２に示す。又、表２に評価に用いた電子写真装置（電子写真エンドレスベルトの用途）を示す。
（比較例５）
樹脂組成物の配合を以下のようにした以外は実施例１と同様にエンドレスベルトを作製し、実施例１と同様の評価を行った。材料配合を表２に示す。又、結果を表３に示す。又、表３に評価に用いた電子写真装置（電子写真エンドレスベルトの用途）を示す。
・樹脂組成物の配合
ポリアミド１２            ７６．５質量％
（グリルアミドＬ２５（（株）エムス昭和電工社製））
ポリテトラフルオロエチレン粉末        ８質量％
（ダイニオンＴＦ９２０５（住友スリーエム（株）社製））
フッ素系加工助剤            ０．５質量％
（ダイナマーＦＸ−５９１１Ｘ（住友スリーエム（株）社製））
カーボンブラック            １５質量％
（デンカブラック粉状品（電気化学工業（株）社製）
（比較例６）
樹脂組成物の配合を以下のようにした以外は実施例１と同様にエンドレスベルトを作製し、実施例１と同様の評価を行った。材料配合を表２に示す。又、結果を表３に示す。又、表３に評価に用いた電子写真装置（電子写真エンドレスベルトの用途）を示す。
・樹脂組成物の配合
ポリアミド１２            ７７質量％
（グリルアミドＬ２５（（株）エムス昭和電工社製））
ポリテトラフルオロエチレン粉末        ８質量％
（ルブロンＬ−５：ダイキン工業( 株)
製）
カーボンブラック            １５質量％
（デンカブラック粉状品（電気化学工業（株）社製）
【０１３０】
【表１】
2007033632.tif 000003
【０１３１】
【表２】
2007033632.tif 000004
【０１３２】
【表３】
2007033632.tif 000005
以下、表１、２、４、６の説明を行う
・ＰＡ１２：グリルアミドＬ２５（（株）エムス昭和電工社製）
・ＰＶＤＦ：カイナー７２０（アルケマ（株）社製）
・カーボンブラック：デンカブラック粉状品（電気化学工業（株）社製
※Ａ：ダイニオンＴＦ９２０５（住友スリーエム（株）社製）
※Ｂ：ルブロンＬ−５：ダイキン工業( 株)
製
※Ｃ：ダイナマーＦＸ−５９１１Ｘ（住友スリーエム（株）社製）
又、表３、５、７の説明を行う。
・用途
ＥＴＢ…図１の電子写真装置を用い、転写搬送ベルトとして使用した。
【０１３３】
ＩＴＢ（１Ｄ）…図２の電子写真装置を用い、中間転写ベルトとして使用した。
【０１３４】
ＩＴＢ（４Ｄ）…図３の電子写真装置を用い、中間転写ベルトとして使用した。
・画像評価結果
※１：Ｌ／Ｌ環境での放電画像
※２：Ｌ／Ｌ、Ｎ／Ｎ環境での放電画像
※３：転写ムラ
※４：Ｈ／Ｈ環境での色ずれ
※５：濃度検知不良  
（実施例１０〜１６）
樹脂組成物の配合を表４のようにした以外は実施例１と同様にエンドレスベルトを作製し、実施例１と同様の評価を行った。結果を表５に示す。又、表５に評価に用いた電子写真装置（電子写真エンドレスベルトの用途）を示す。
（比較例７〜１０）
樹脂組成物の配合を表４のようにした以外は実施例１と同様にエンドレスベルトを作製し、実施例１と同様の評価を行った。結果を表５に示す。又、表５に評価に用いた電子写真装置（電子写真エンドレスベルトの用途）を示す。
【０１３５】
【表４】
2007033632.tif 000006
【０１３６】
【表５】
2007033632.tif 000007
（実施例７〜１２）
樹脂組成物の配合を表６のようにした以外は実施例１と同様にエンドレスベルトを作製し、実施例１と同様の評価を行った。結果を表７に示す。又、表７に評価に用いた電子写真装置（電子写真エンドレスベルトの用途）を示す。
（比較例１１・１２）
樹脂組成物の配合を表６のようにした以外は実施例１と同様にエンドレスベルトを作製し、実施例１と同様の評価を行った。結果を表７に示す。又、表７に評価に用いた電子写真装置（電子写真エンドレスベルトの用途）を示す。
【０１３７】
【表６】
2007033632.tif 000008
【０１３８】
【表７】
2007033632.tif 000009
【図面の簡単な説明】
【０１３９】
【図１】本発明の電子写真エンドレスベルトを転写搬送ベルトとして用いたフルカラー画像形成装置の概略構成を示す図である。
【図２】本発明の電子写真エンドレスベルトを中間転写ベルトとして用いた４プロセスのフルカラー画像形成装置の概略構成を示す図である。
【図３】本発明の電子写真エンドレスベルトを中間転写ベルトとして用いた４連感光体方式のフルカラー画像形成装置の概略構成を示す図である。
【図４】本発明の押出し成形機の概略構成を示す図である。
【図５】本発明のエンドレスベルトの電気特性測定装置の概略構成を示す図である。
【符号の説明】
【０１４０】
１    電子写真感光体
２    一次帯電器
３    露光
４Ｙ, ４Ｍ，４Ｃ，４Ｋ  現像器
５    転写搬送ベルト
６    転写部材
７    吸着ローラ
８    駆動ローラ
９    従動ローラ
１０    張架ローラ
１１    分離帯電器
１２    定着器
１３    給紙ローラ
１４    転写材ガイド
１５    中間転写ベルト
１６    一次転写部材
１７    二次転写部材
１８    二次転写対向ローラ
１９    クリーニング部材
２０    クリーニング用帯電部材
２１    ベルトクリーニング部材
３０〜３４  バイアス電源
１００，１０１  押出機
１０２  ホッパー
１０３  環状ダイス
１０４  気体導入路
１０５  外部冷却リング
１０６  安定板
１０７  ピンチローラ
１０８  カット装置
１１０  筒状フィルム
Ｐ    転写材
５００  エンドレスベルト
５０１  駆動ローラ
５０２  電極ローラ
５０３  給電ローラ
５０４  テンションローラ
ＨＶ    高圧電源
Ｒ      既知の抵抗器
Ｒｅｃ．レコーダ
【図１】
2007033632.tif 000010
【図２】
2007033632.tif 000011
【図３】
2007033632.tif 000012
【図４】
2007033632.tif 000013
【図５】
2007033632.tif 000014